(57)【要約】【課題】本発明の目的は、カレンダー成形性に優れ、かつ、耐摩耗性、耐傷付性などに優れるとともに、匂い、色移りなどが改良された人造皮革用シートに好適なシンジオタクチックプロピレン系重合体組成物を開発することである。【解決手段】本発明は、プロピレンから導かれる繰り返し単位を６０モル％以上９０モル％未満含むシンジオタクチックプロピレン・α‐オレフィン共重合体、プロピレンから導かれる繰り返し単位を９０〜１００モル％含むシンジオタクチックプロピレン重合体、およびエチレン・酢酸ビニル共重合体、エチレン（共）重合体、アイソタクチックポリプロピレンを含むシンジオタクチックプロピレン系重合体組成物、並びに、成形体、および積層シートに関する。【選択図】なし【特許請求の範囲】
【請求項１】
（Ａ）プロピレンから導かれる繰り返し単位を５０モル％以上９０モル％未満含むシンジオタクチックプロピレン・α‐オレフィン共重合体３５〜９５重量部、
（Ｂ）下記要件（ｂ）を充足することを特徴とするシンジオタクチックプロピレン重合体５〜２５重量部、
（ｂ）13Ｃ・ＮＭＲにより測定されるシンジオタクチックペンタッド分率（rrrr分率）が８５％以上であり、ＤＳＣより求められる融点（Ｔｍ）が１４５℃以上であり、プロピレンから導かれる構成単位を９０モル％（ただし、該シンジオタクチックプロピレン重合体（B）中の構成単位の全量を１００モル％とする。）を超える量で含有する。
かつ（Ｃ）下記の（Ｃ‐１）〜（Ｃ−２）のうち、少なくも１種を含む重合体および樹脂組成物０〜６０重量部、
（Ｃ‐１）エチレン・酢酸ビニル共重合体
（Ｃ−２）下記（Ｃ−２−１）〜（Ｃ−２−２）からなるポリオレフィン樹脂組成物
〔ただし（Ｃ−２−１）＋（Ｃ−２−２）＝１００重量％〕
（Ｃ−２−１）エチレン（共）重合体３０〜１００重量％、
（Ｃ−２−２）アイソタクチックポリプロピレン０〜７０重量％、
〔ただし、（Ａ）＋（Ｂ）＋（Ｃ）＝１００重量部である。〕
を含むシンジオタクチックプロピレン系重合体組成物。
【請求項２】
請求項１に記載のシンジオタクチックプロピレン系重合体組成物１００重量部に対して、滑剤を０．１〜５重量部添加してなるシンジオタクチックプロピレン系重合体組成物。
【請求項３】
請求項１または２記載のシンジオタクチックプロピレン系重合体組成物からなる成形体。
【請求項４】
請求項１または２記載のシンジオタクチックプロピレン系重合体組成物からなるシート。
【請求項５】
請求項１または２記載のシンジオタクチックプロピレン系重合体組成物からなるフィルム。
【請求項６】
請求項４記載のシートまたは請求項５記載のフィルムを含む積層体。
【請求項７】
請求項４記載のシートまたは請求項５記載のフィルムを含む人造皮革。
【請求項８】
請求項１または２記載のシンジオタクチックプロピレン系重合体組成物を、
（工程１）：加熱溶融する工程と、
（工程２）：加熱溶融したシンジオタクチックプロピレン系重合体組成物をシート成形する工程
を含むシートの製造方法。
【請求項９】
前記（工程１）と（工程２）の間に、加熱溶融したシンジオタクチックプロピレン系重合体組成物を混練する工程を含む請求項８記載のシートの製造方法。
【請求項１０】
前記（工程２）が、
（工程２−１）：カレンダー加工により、シート成形する工程
であることを特徴とする請求項８または９記載のシートの製造方法。
【請求項１１】
請求項８または９記載のシートの製造方法において、
前記（工程２）が、
（工程２−２）：カレンダー加工により、シート成形と貼り合わせを同時に行う工程であることを特徴とする積層体の製造方法。
【請求項１２】
前記（工程２）が、
（工程２−２）：カレンダー加工により、シート成形と貼り合わせを同時に行う工程であることを特徴とする請求項８または９記載の人造皮革の製造方法。
【発明の詳細な説明】
【技術分野】
【０００１】
本発明は、カレンダー成形性に優れ、かつ、耐摩耗性、耐傷付性などに優れるとともに、匂い、色移りなどが改良された人造皮革用シート積層体を得るに好適なシンジオタクチックプロピレン系重合体組成物、成形体、および積層シートに関する。
【背景技術】
【０００２】
ポリ塩化ビニル（ＰＶＣ）、特に軟質ＰＶＣは、可塑剤量を調整することにより硬度を自由に変えられる、着色が容易、押出成形、カレンダー成形などで表面外観が変えられる等の特徴を有し、耐薬品性、耐候性、耐熱性、二次加工性等が優れることから、人造皮革用シートあるいはフィルム（以下、シートあるいはフィルムを、併せて、「シート」と略称する場合がある。）として最も多く使用されている材料の一つである。また、ポリウレタンエラストマーは、広い硬度範囲で優れた弾性率、耐荷重性、機械的強度、耐油性、耐摩耗性等に優れており、人造皮革用シートに好適な材料の一つである。
【０００３】
カレンダー成形は、ロールを用いて樹脂をシート状に成形する成形方法で、押出シート成形と比較して生産性が高いことが特徴である。カレンダー成形には、通常、４本ロールのカレンダーが多く用いられている。カレンダー成形に用いられる樹脂のほとんどがＰＶＣであり、オレフィン系樹脂はカレンダー成形に向かないといわれていた。種々の問題から、ＰＶＣ系樹脂からオレフィン系樹脂への転換が求められているが、オレフィン系樹脂はカレンダー成形性が悪く、オレフィン系樹脂への転換は進んでいなかった。
【０００４】
カレンダー成形で主に問題となるのは、バンクマーク、厚薄不良、ピンホール、剥離不良、食い込み不良などである。バンクマークとは、シート面に非常に薄いＶ字形の波状の模様が残る現象である。厚薄不良とは、シートの厚みが不均一になることである。ピンホールとは、樹脂に巻き込まれた空気がバンクでも脱泡されず、気泡がシートに入り込み穴があくことである。剥離不良とは、樹脂がロールから離れず、ロールに巻き付いてしまうことである。食い込み不良とは、樹脂がロール間に食い込んでいかず、バンクがどんどん大きくなって樹脂が溢れ出すことである。この中でも、剥離不良と食い込み不良は、ＰＶＣのカレンダー成形では見られず、オレフィン系樹脂に見られる現象であり、成形上の問題点となっている。
【０００５】
しかしながら、軟質ＰＶＣは可塑剤を多量に含むことから、色移りや臭気があり、また、可塑剤の移行などにより、長期間使用すると硬くなる傾向にある。また、ポリウレタンエラストマーは、耐水性、二次加工性に劣るなど、何れの材料もそれぞれ欠点を有している。
【０００６】
軟質ＰＶＣやポリウレタンエラストマーに替わる材料として、シンジオタクチックプロピレン重合体を主成分とし、シンジオタクチック構造プロピレン・エチレン共重合体、非晶性α−オレフィン系共重合体、エチレン・α−オレフィン系共重合体、およびアイソタクチックプロピレン重合体を含む軟質シンジオタクチックポリプロピレン系組成物（特許文献１：特開２００１−１７２４４８号公報）が提案されている。
【０００７】
シンジオタクチックプロピレン重合体組成物のカレンダー加工性を改良する方法として、シンジオタクチックポリプロピレンに、エチレン・酢酸ビニル共重合体、エチレン・メチルメタクリレート共重合体、エチレン・メチルアクリレート共重合体およびエチレン・エチルアクリレート共重合体などのエチレン系共重合体を混合する方法（特許文献２：特
開平８−４８８３１号公報）が提案されている。
【０００８】
しかしながら、上記記載のシンジオタクチックプロピレン重合体を主成分とする組成物は、カレンダー成形性、耐熱性、強度、耐摩耗性などは未だ不十分である。
【先行技術文献】
【特許文献】
【０００９】
【特許文献１】特開２００１−１７２４４８号公報
【特許文献２】特開平８−４８８３１号公報
【発明の概要】
【発明が解決しようとする課題】
【００１０】
本発明は、カレンダー成形性に優れ、かつ、耐摩耗性、耐傷付性などに優れるとともに、匂い、色移りなどが改良された人造皮革用シートに好適なシンジオタクチックプロピレン系重合体組成物、成形体、および積層シートを開発することを目的とする。
【課題を解決するための手段】
【００１１】
本発明は、（Ａ）プロピレンから導かれる繰り返し単位を５０モル％以上９０モル％未満含むシンジオタクチックプロピレン・α‐オレフィン共重合体３５〜９５重量部、（Ｂ）下記要件（ｂ）を充足することを特徴とするシンジオタクチックプロピレン重合体５〜２５重量部、
（ｂ）13Ｃ・ＮＭＲにより測定されるシンジオタクチックペンタッド分率（rrrr分率）が８５％以上であり、ＤＳＣより求められる融点（Ｔｍ）が１４５℃以上であり、プロピレンから導かれる構成単位を９０モル％（ただし、該シンジオタクチックプロピレン重合体（B）中の構成単位の全量を１００モル％とする。）を超える量で含有する。
【００１２】
かつ（Ｃ）下記の（Ｃ‐１）〜（Ｃ−２）のうち、少なくも１種を含む重合体および樹脂組成物０〜６０重量部、
（Ｃ‐１）エチレン・酢酸ビニル共重合体
（Ｃ−２）下記（Ｃ−２−１）〜（Ｃ−２−２）からなるポリオレフィン樹脂組成物
〔ただし（Ｃ−２−１）＋（Ｃ−２−２）＝１００重量％〕
（Ｃ−２−１）エチレン（共）重合体３０〜１００重量％、
（Ｃ−２−２）アイソタクチックポリプロピレン０〜７０重量％、
〔ただし、（Ａ）＋（Ｂ）＋（Ｃ）＝１００重量部である。〕
を含むシンジオタクチックプロピレン系重合体組成物、当該重合体組成物から得られるシートなどの成形体および積層シート、並びにシートの製造方法を提供するものである。
【発明の効果】
【００１３】
本発明のシンジオタクチックプロピレン系重合体組成物は、カレンダー加工時における溶融性（樹脂の溶融し易さ）、シートの離ロール性に優れ、搬送時のシートの垂れがなく、カレンダー成形性に優れ、得られるシートなどの成形体は、耐摩耗性、耐傷付性などに優れるとともに、匂い、色移りがみられないなどの特徴を有する。
【発明を実施するための形態】
【００１４】
＜シンジオタクチックプロピレン・α‐オレフィン共重合体（Ａ）＞
本発明のシンジオタクチックプロピレン系重合体組成物の主成分であるシンジオタクチックプロピレン・α‐オレフィン共重合体（Ａ）は、プロピレンから導かれる繰り返し単位を５０モル％以上９０モル％未満、好ましくは５５モル％以上９０モル％未満の量、より好ましくは６０モル％以上９０モル％未満（プロピレンから導かれる繰り返し単位とα‐オレフィンから導かれる単位の合計を１００モル％とする。）の量を含む共重合体であ
る。
【００１５】
本発明に係るシンジオタクチックプロピレン・α‐オレフィン共重合体（Ａ）を構成するα‐オレフィンは、エチレン、１−ブテン、１−ペンテン、１−ヘキセン、１−オクテン、４−メチル‐１−ペンテン、３‐メチル‐１−ペンテン、１−デセン、１−ドデセン、１−テトラデセン、１−ヘキサデセン、１−オクタデセン、１−エイコサンなどの通常、炭素数が２〜２０（但し、プロピレンを除く。）のα‐オレフィンであり、かかるα‐オレフィンは、一種あるいは二種以上含まれていてもよい。
【００１６】
本発明に係るシンジオタクチックプロピレン・α‐オレフィン共重合体（Ａ）の好ましい例としては、シンジオタクチックプロピレン・炭素数２〜２０のα‐オレフィン共重合体（Ａ１）、具体的には、シンジオタクチックプロピレン・エチレン共重合体、シンジオタクチックプロピレン・１−ブテン共重合体、あるいは、シンジオタクチックプロピレン・エチレン・炭素数４〜２０のα‐オレフィン共重合体（Ａ２）、具体的には、シンジオタクチックプロピレン・エチレン・１−ブテン共重合体を挙げることができる。
【００１７】
本発明に係るシンジオタクチックプロピレン・α‐オレフィン共重合体（Ａ）〔なお、シンジオタクチックプロピレン・α‐オレフィン共重合体（Ａ）と記載する場合は、上記シンジオタクチックプロピレン・炭素数２〜２０の（ただしプロピレンを除く）α‐オレフィン共重合体（Ａ１）およびシンジオタクチックプロピレン・エチレン・炭素数４〜２０のα‐オレフィン共重合体（Ａ２）を含む。〕が、プロピレンから導かれる繰り返し単位を上記範囲で含むことにより、シンジオタクチックプロピレン重合体（Ｂ）との相溶性に優れ、得られるシンジオタクチックプロピレン系重合体組成物は、透明性、柔軟性、耐熱性、耐傷付性および耐摩耗性に優れる。
【００１８】
本発明に係るシンジオタクチックプロピレン・α‐オレフィン共重合体（Ａ）は、１３５℃デカリン中で測定した極限粘度［η］が、通常０．０１〜１０ｄｌ／ｇ、好ましくは０．０５〜１０ｄｌ／ｇの範囲にあることが望ましい。極限粘度［η］が、前記範囲内にあると、耐候性、耐オゾン性、耐熱老化性、低温特性、耐動的疲労性のような特性に優れるシンジオタクチックプロピレン系重合体組成物が得られる。
【００１９】
また、本発明に係るシンジオタクチックプロピレン・α‐オレフィン共重合体（Ａ）は、好ましくは、ＤＳＣ（示差走査熱量計）で測定した融点が、９０℃以下、または融点が観測されない、すなわち、低結晶性あるいは非晶性の共重合体である。なお、前記のＤＳＣで測定した融点とは、ＤＳＣの吸熱曲線から求められる、昇温時の最大融解ピーク位置の温度であり、より詳細には、試料をアルミパンに詰め、（ｉ）１００℃／分で２００℃まで昇温して２００℃で５分間保持したのち、（ｉｉ）１０℃／分で−１５０℃まで降温し、次いで（iii）１０℃／分で昇温する際の、（iii）において得られた吸熱曲線から求められる最大融解ピーク位置の温度である。また、融点が観測されないとは、−１５０〜２００℃の範囲において、結晶の融解熱量が１Ｊ／ｇ以上の融解ピークが観測されないことをいう。
【００２０】
また、本発明に係るシンジオタクチックプロピレン・α‐オレフィン共重合体（Ａ）は、ＤＳＣで測定したＴｇが、−１０℃以下であると好ましい。シンジオタクチックプロピレン・α‐オレフィン共重合体（Ａ）のガラス転移温度Ｔｇが前記範囲内にあると、振動制御性（制振性、防振性、防音性、吸音性）、耐寒性、低温特性に優れるシンジオタクチックプロピレン系重合体組成物が得られる。
【００２１】
本発明に係るシンジオタクチックプロピレン・α‐オレフィン共重合体（Ａ）は、特開２００１‐１７２４４８号公報、国際公開番号ＷＯ２００６／１２３７５９明細書に記載
された製造方法などにより得られる。
【００２２】
＜シンジオタクチックプロピレン重合体（Ｂ）＞
本発明のシンジオタクチックプロピレン系重合体組成物に含まれる重合体成分の一つであるシンジオタクチックプロピレン重合体（Ｂ）は、プロピレンの単独重合体またはプロピレンとプロピレンを除く炭素原子数２〜２０のα−オレフィンとから得られるプロピレン系ランダム共重合体であって、下記要件（ｂ）を充足することを特徴とする。
（ｂ）：13Ｃ・ＮＭＲにより測定されるシンジオタクチックペンタッド分率（rrrr分率）が８５％以上であり、ＤＳＣより求められる融点（Ｔｍ）が１４５℃以上であり、プロピレンから導かれる構成単位を９０モル％〜１００モル％、好ましくは９２〜１００モル％、さらに好ましくは９５〜１００モル％（ただし、該シンジオタクチックプロピレン重合体（B）中の構成単位の全量を１００モル％とする。）の割合で含有する。
【００２３】
ここで炭素原子数２〜２０（但し、プロピレンを除く。）のα-オレフィンとしては、
エチレン、１−ブテン、１−ペンテン、１−ヘキセン、１−オクテン、４−メチル‐１−ペンテン、３‐メチル‐１−ペンテン、１−デセン、１−ドデセン、１−テトラデセン、１−ヘキサデセン、１−オクタデセン、１−エイコサンなどが挙げられ、このうち１‐ブテンが好ましい。
【００２４】
前記シンジオタクチックプロピレン重合体（Ｂ）は、ＮＭＲ法により測定したシンジオタクチックペンタッド分率（rrrr分率、ペンタッドシンジオタクティシティー）が８５％以上、好ましくは９０％以上、より好ましくは９３％以上、さらに好ましくは９４％以上である。rrrr分率が上記の範囲にあるシンジオタクチックプロピレン重合体（Ｂ）は、成形性、耐熱性および透明性に優れ、結晶性ポリプロピレンとしての特性が良好なものとなる。また、シンジオタクチックプロピレン重合体（Ｂ）を用いることで、結晶化が抑制され、低結晶化および微細球晶化が起こるため、得られる本発明のシンジオタクチックプロピレン系重合体組成物は、透明性および表面光沢性の高いものとなる。
【００２５】
このシンジオタクチックペンタッド分率（rrrr分率）は、以下のようにして測定される。
【００２６】
rrrr分率は、13Ｃ・ＮＭＲスペクトルにおけるＰrrrr（プロピレン単位が５単位連続してシンジオタクチック結合した部位における第３単位目のメチル基に由来する吸収強度）およびＰｗ（プロピレン単位の全メチル基に由来する吸収強度）の吸収強度から下記式（１）により求められる。
【００２７】
ｒｒｒｒ分率（％）＝１００×Ｐrrrr／Ｐｗ…（１）
ＮＭＲ測定は、例えば、次のようにして行われる。すなわち、試料０．３５ｇをヘキサクロロブタジエン２．０ｍｌに加熱溶解させる。この溶液をグラスフィルター（Ｇ２）で濾過した後、重水素化ベンゼン０．５ｍｌを加え、内径１０ｍｍのＮＭＲチューブに装入する。そして日本電子製ＧＸ-５００型ＮＭＲ測定装置を用い、１２０℃で13Ｃ・ＮＭＲ
測定を行う。積算回数は８,０００回以上とする。
【００２８】
さらに、シンジオタクチックプロピレン重合体（Ｂ）の示差走査熱量計（ＤＳＣ）測定により得られる融点（Ｔｍ）は、１４５℃以上、好ましくは１４７℃以上であり、より好ましくは１５０℃以上であり、特に好ましくは１５５℃以上である。なお、Ｔｍの上限は特にないが、通常は、例えば１７０℃以下である。融点（Ｔｍ）が上記の範囲にあるシンジオタクチックプロピレン重合体（Ｂ）は、成形性、耐熱性および機械特性に優れる。
【００２９】
本発明に係るシンジオタクチックプロピレン重合体（Ｂ）は、好ましくは１３５℃のデ
カリン中で測定した極限粘度［η］が、０．５〜１０ｄｌ／ｇ、より好ましくは１．０〜６ｄｌ／ｇ、さらに好ましくは１．０〜４ｄｌ／ｇの範囲にあることが望ましく、極限粘度がこのような範囲にあると、良好な流動性を示し、他の成分と配合し易く、また得られるシンジオタクチックプロピレン系重合体組成物は（機械的強度）に優れた成形品が得られる傾向がある。
【００３０】
本発明に係るシンジオタクチックプロピレン重合体（Ｂ）は、国際公開番号ＷＯ２００６／１２３７５９明細書に記載された製造方法などにより、得られる。
【００３１】
＜エチレン・酢酸ビニル共重合体（Ｃ‐１）＞
本発明のシンジオタクチックプロピレン系重合体組成物に含まれる重合体成分の一つであるエチレン・酢酸ビニル共重合体（Ｃ‐１）は、通常、シンジオタクチックプロピレン・α‐オレフィン共重合体（Ａ）およびシンジオタクチックプロピレン重合体（Ｂ）との相溶性を考慮して酢酸ビニルから導かれる単位を１〜４９重量％、好ましくは５〜４９重量％含む共重合体である。酢酸ビニルから導かれる単位が上記範囲より少なすぎるとエチレン・酢酸ビニル共重合体を混入する効果が著しく減少する。逆に上記範囲より多すぎるとシートを成形する際にロールに粘着し易くなる。
【００３２】
本発明に係るエチレン・酢酸ビニル共重合体（Ｃ‐１）は、通常、ＭＦＲ（ＪＩＳ  Ｋ７２１０・１９９９、１９０℃、２．１６ｋｇ荷重）が０．０５〜１００ｇ／１０分、好ましくは０．１〜５０ｇ／１０分の範囲にある。ＭＦＲが上記範囲にあることにより良好な流動性を示し、他の成分と配合し易く、また得られるシンジオタクチックプロピレン系重合体組成物はシートを成形する際に離ロール性に優れる。
【００３３】
＜ポリオレフィン系樹脂組成物（Ｃ−２）＞
本発明のシンジオタクチックプロピレン系重合体組成物に含まれる重合体成分の一つであるポリオレフィン系樹脂組成物（Ｃ−２）は、下記（Ｃ−２−１）〜（Ｃ−２−２）からなるポリオレフィン系樹脂組成物である。
（Ｃ−２−１）エチレン（共）重合体３０〜１００重量％
（Ｃ−２−２）アイソタクチックポリプロピレン０〜７０重量％
〔ただし（Ｃ−２−１）＋（Ｃ−２−２）＝１００重量％〕
＜エチレン（共）重合体（Ｃ−２−１）＞
本発明のシンジオタクチックプロピレン系重合体組成物に含まれる重合体成分の一つであるエチレン（共）重合体（Ｃ−２−１）は、通常、密度が８６０〜９５０ｋｇ／ｍ3、
好ましくは８６０〜９２０ｋｇ／ｍ3の範囲にあるエチレンの単独重合体あるいはエチレ
ンと炭素数３〜２０のα‐オレフィン、例えば、プロピレン、１−ブテン、１−ペンテン、１−ヘキセン、１−オクテン、４−メチル‐１−ペンテン、３‐メチル‐１−ペンテン、１−デセン、１−ドデセン、１−テトラデセン、１−ヘキサデセン、１−オクタデセン、１−エイコサンなどのエチレンを主成分とする共重合体である。その密度が前記範囲内にあると、柔軟なシート/フィルムを得ることができる。本発明に係るエチレン（共）重
合体（Ｃ−２−１）が共重合体である場合は、通常、α‐オレフィンから導かれる単位の含有量は５〜４９モル％の範囲にある。
【００３４】
本発明に係るエチレン（共）重合体（Ｃ−２−１）は、通常、ＭＦＲ（ＪＩＳ  Ｋ７２１０・１９９９、１９０℃、２．１６ｋｇ荷重）が０．０５〜１００ｇ／１０分、好ましくは０．５〜１００ｇ／１０分の範囲にある。ＭＦＲが上記範囲にあることにより、エチレン（共）共重合体（Ｃ−２−１）は、ロールへの食い込みが良好で、ロールからの剥離も良好である。
【００３５】
＜アイソタクチックポリプロピレン（Ｃ−２−２）＞
本発明のシンジオタクチックプロピレン系重合体組成物に含まれる重合体成分の一つであるエチレン（共）重合体（Ｃ−２−１）に含まれてもよいアイソタクテチックポリプロピレン（Ｃ−２−２）は、プロピレンの単独重合体またはプロピレンとプロピレンを除く炭素原子数２〜２０のα−オレフィンとから得られるプロピレン系ランダム共重合体であって、プロピレンから導かれる繰返し単位と、必要に応じて炭素原子数２〜２０のα-オ
レフィンから導かれる繰返し単位とからなる（共）重合体であって、プロピレンから導かれる繰返し単位を９０〜１００モル％、好ましくは９０〜９９モル％、さらに好ましくは９２〜９８モル％の割合で含有している。
【００３６】
ここで炭素原子数２〜２０のα-オレフィンとしては、α‐オレフィンは、エチレン、
１−ブテン、１−ペンテン、１−ヘキセン、１−オクテン、４−メチル‐１−ペンテン、３‐メチル‐１−ペンテン、１−デセン、１−ドデセン、１−テトラデセン、１−ヘキサデセン、１−オクタデセン、１−エイコサンなどが挙げられ、このうちエチレンが好ましい。
【００３７】
本発明に係るアイソタクテチックポリプロピレンは、ＭＦＲ（ＪＩＳ  Ｋ６７２１、２３０℃、２．１６ｋｇ荷重）が０．０１〜２００ｇ/１０分、好ましくは０．０１〜１０
０ｇ/１０分の範囲にあることが望ましく、ＭＦＲがこのような範囲にあると、良好な流
動性を示し、他の成分と配合し易く、また得られるシンジオタクチックプロピレン系重合体組成物はシートを成形する際に離ロール性に優れる。
【００３８】
＜シンジオタクチックプロピレン系重合体組成物＞
本発明のシンジオタクチックプロピレン系重合体組成物は、前記シンジオタクチックプロピレン・α‐オレフィン共重合体（Ａ）を３５〜９５重量部、好ましくは３５〜９０重量部、さらに好ましくは３５〜８５重量部、前記シンジオタクチックプロピレン重合体（Ｂ）を５〜２５重量部、好ましくは５〜２０重量部、さらに好ましくは５〜１５重量部、前記エチレン・酢酸ビニル共重合体（Ｃ‐１）およびポリオレフィン組成物（Ｃ−２）との内、少なくも１種からなる重合体および樹脂組成物（Ｃ）を０〜６０重量部、好ましくは０〜５５重量部、さらに好ましくは０〜５０重量部〔ただし、（Ａ）＋（Ｂ）＋（Ｃ）＝１００重量部である。〕含む組成物である。
【００３９】
シンジオタクチックプロピレン・α‐オレフィン共重合体（Ａ）の含有量が３５重量部未満の組成物は、透明性、柔軟性、耐傷付性および耐磨耗性が劣り、一方、９５重量部を超える組成物は、シート成形時にロールに粘着し易くなる。
【００４０】
本発明のシンジオタクチックプロピレン系重合体組成物は、重合体（Ｃ）を含むことにより、シート成形性が改良される。重合体（Ｃ）の量が６０重量部を超える組成物は透明性、柔軟性、耐熱性、耐傷付性および耐磨耗性が劣る。
【００４１】
本発明のシンジオタクチックプロピレン系重合体組成物において、ポリオレフィン組成物（Ｃ−２）として、前記エチレン（共）重合体（Ｃ−２−１）を含む場合は、エチレン（共）重合体（Ｃ−２−１）を単独で用いても良いが、前記アイソタクチックポリプロピレン（Ｃ−２−２）を加えることにより、シート成形時の離ロール性、搬送時垂れが改良される。前記アイソタクチックポリプロピレン（Ｃ−２−２）を加える場合は、エチレン（共）重合体（Ｃ−２−１）とアイソタクチックポリプロピレン（Ｃ−２−２）との合計量（１００重量％）に対して、アイソタクチックポリプロピレンの量が７０重量％以下、さらには６０重量％以下であることが好ましい。
【００４２】
本発明のシンジオタクチックプロピレン系重合体組成物は、ＭＦＲ（ＪＩＳ Ｋ６７２
１、２３０℃、２．１６ｋｇ荷重）が、通常、０．０１〜２００ｇ／１０分、好ましくは
０．０５〜１５０ｇ／１０分、さらに好ましくは０．０５〜１００ｇ／１０分の範囲であることが好ましい。ＭＦＲが上記範囲にあることにより、カレンダー加工時における溶融性（樹脂の溶融し易さ）、シートの離ロール性に優れ、搬送時のシートのたれがなく、カレンダー成形性に優れたシートが得られる。
【００４３】
＜滑剤＞
本発明のシンジオタクチックプロピレン系重合体組成物に添加される滑剤としては、種々公知の滑剤、例えば、ステアリル酸ホスフェイト系、ステアリン酸アミド、オレイン酸アミド、エルカ酸アマイド、エチレンビスステアリン酸アミド、シリコーンオイル、シリカ等を挙げることができる。
【００４４】
本発明のシンジオタクチックプロピレン系重合体組成物は、上記各成分を上記のような範囲で種々公知の方法、例えばヘンシェルミキサー、Ｖ−ブレンダー、リボンブレンダー、タンブラブレンダー等で混合する方法、あるいは混合後、一軸押出機、二軸押出機、ニーダー、バンバリーミキサー等で溶融混練後、造粒あるいは粉砕する方法を採用して製造することができる。
【００４５】
本発明のシンジオタクチックプロピレン系重合体組成物には、シンジオタクチックプロピレン系重合体組成物１００重量部に対して、滑剤を０．０１〜５重量部、さらには０．０５〜３重量部添加してもよい。滑剤を上記範囲で含むことにより、シート成形時の離ロール性、耐傷付性が改良される。
【００４６】
＜その他の添加物＞
本発明のシンジオタクチックプロピレン系重合体組成物には、必要に応じて、更に無機充填剤、造核剤、酸化防止剤、難燃材剤、帯電防止剤、顔料、染料、発錆防止剤などの添加物を添加することができる。
【００４７】
前記無機充填剤の代表例としては、例えば炭酸カルシウム、タルク、ガラス繊維、炭酸マグネシウム、マイカ、カオリン、硫酸カルシウム、硫酸バリウム、チタンホワイト、ホワイトカーボン、カーボンブラック、水酸化アルミニウム、酸化アルミニウム、水酸化マグネシウム、シリカ、クレー、ゼオライトなどが挙げられ、これらは単独で又は２種以上を混合して用いることができる。
【００４８】
前記造核剤の代表例としては、例えば安息香酸ナトリウム、ビスベンジリデンソルビトール、ビス（ｐ−メチルベンジリデン）ソルビトール、ビス（ｐ−エチルベンジリデン）ソルビトール、ソジウム−２，２−メチレンビス（４，６−ジ−ｔ−ブチルフェニル）ホスファイト、タルク、酸化チタン、アルミニウムヒドロキシージーｐ−ｔ−ブチルベンゾエートなどが挙げられ、これらは単独で又は２種以上を混合して用いることができる。
【００４９】
前記酸化防止剤の代表例としては、例えばペンタエリスリチル−テトラキス［３−（３，５−ジ−ｔ−ブチル−４−ヒドロキシフェニル）プロピオネート］、トリエチレングリコール−ビス［３−（３−ｔ−ブチル−５−メチル−４−ヒドロキシフェニル）プロピオネート］などのフェノール系酸化防止剤、トリス（モノノニルフェニル）ホスファイト、トリス（２，４−ジ−ｔ−ブチルフェニル）ホスファイトなどのリン系酸化防止剤、ジラウリルチオジプロピオネートなどのイオウ系酸化防止剤などが挙げられ、これらは単独で又は２種以上を混合して用いることができる。
【００５０】
難燃剤の代表例としては水酸化マグネシウム、水酸化カルシウム、リン系化合物をなどが挙げられ、これらは単独で又は２種以上を混合して用いることができる。
【００５１】
本発明のシンジオタクチックプロピレン系重合体組成物に上記添加物を添加する場合は、上記添加物を混合した後、ロール、バンバリーミキサー、単軸押出機、二軸押出機等の通常の混練機で混練して組成物を調製する方法を採り得るが、通常はペレット状にするのが好ましい。
【００５２】
＜成形体＞
本発明のシンジオタクチックプロピレン系重合体組成物は、従来公知のポリオレフィン用途に広く用いることができ、例えばシート、未延伸または延伸フィルム、フィラメントなどを含む種々の形状の成形体に成形して利用することができる。
【００５３】
成形体として具体的には、カレンダー成形、押出成形、射出成形、インフレーション成形、ブロー成形、押出ブロー成形、射出ブロー成形、プレス成形、真空成形、発泡成形などの公知の熱成形方法により得られる成形体が挙げられる。
【００５４】
以下に数例挙げて成形体を説明する。本発明に係る成形体がたとえばカレンダー成形体である場合、その形状および製品種類は特に限定されないが、たとえばシート、フィルム（未延伸）、パイプ、ホース、電線被覆、フィラメントなどが挙げられ、特にシート、フィルム、フィラメントなどが好ましい。
【００５５】
本発明のシンジオタクチックプロピレン系重合体組成物を押出成形する際には、従来公知の押出装置および成形条件を採用することができ、たとえば単軸スクリュー押出機、混練押出機、ラム押出機、ギヤ押出機などを用いて、溶融した本発明のシンジオタクチックプロピレン系重合体組成物をＴダイなどから押出すことによりシートまたはフィルム（未延伸）などに成形することができる。
【００５６】
＜シート成形＞
本発明のシンジオタクチックプロピレン系重合体組成物は、特にシート〔一般に、厚さが厚いものをシート、薄いものをフィルムと呼称するが、本発明においては、シートおよびフィルムを総称して「シート」と呼ぶ。〕成形に適する。本発明のシンジオタクチックプロピレン系重合体組成物を用いてシート成形する場合は、
（工程１）：シンジオタクチックプロピレン系重合体組成物を加熱溶融する工程と、
（工程２）：加熱溶融したシンジオタクチックプロピレン系重合体組成物をシート成形する工程で行い得る。
【００５７】
また、前記（工程１）と（工程２）の間に、加熱溶融したシンジオタクチックプロピレン系重合体組成物を混練する工程を含んでもよい。
【００５８】
＜カレンダー成形＞
本発明のシンジオタクチックプロピレン系重合体組成物は、特にカレンダー成形に適する。本発明のシンジオタクチックプロピレン系重合体組成物を用いてカレンダー成形する場合は、
（工程１）：シンジオタクチックプロピレン系重合体組成物を加熱溶融する工程と、
（工程２−１）：カレンダー加工により、シート成形する工程で行い得る。
【００５９】
また、前記（工程１）と（工程２‐１）の間に、加熱溶融したシンジオタクチックプロピレン系重合体組成物を混練する工程を含んでもよい。
また、前記（工程２）が、
（工程２−２）：カレンダー加工により、シート成形と貼り合わせを同時に行う工程により、シート積層体を得る工程を含んでもよい。
【００６０】
＜人造皮革の成形＞
人造皮革の成形は、（工程２−１）カレンダー加工により、シート成形する工程や、（工程２−２）カレンダー加工により、シート成形と貼り合わせを同時に行う工程で積層体を得る方法などが好ましいが、前記（工程１）と（工程２）で得られたシートを引き取り、別途基材と貼り合わせてもよい。
【００６１】
また、シートの表面に、熱融着やニードルパンチなどにより、型模様を付すエンボス加工の工程を本発明のシートないし積層体の製造過程の適当な段階で加えてもよい。
【００６２】
すなわち、エンボス加工を本発明のシートに直接行ってもよいし、積層体において、エンボス加工後のシートと基材を貼り合わせて積層体を製造してもよいし、積層体にした後にエンボス加工を行ってもよい。
【００６３】
＜積層体＞
本発明に係るシンジオタクチックプロピレン系重合体組成物から得られるシートは、用途により、種々公知の基材と積層して用い得る。
【００６４】
積層し得る基材としては、合成繊維、天然繊維、無機繊維、またはこれらの混合物のうち少なくとも１つからなる、織布、編布、不織布、銀面層がある。
【００６５】
合成繊維としては、ポリプロピレン、ポリエチレン、ポリエステル、ナイロン、アクリル、ポリウレタン、ポリ塩化ビニル、シリコーンなどからなる合成繊維が挙げられる。
【００６６】
天然繊維としては、綿、麻、絹、羊毛などが挙げられる。
【００６７】
無機繊維としては、グラスファイバー、炭素繊維などが挙げられる。
【００６８】
また、織布としては、例えば、繊維質素材から作られた織物、編物などを挙げることができる。また不織布としては、繊維質素材を化学的方法、機械的方法、またはそれらの組み合わせにより絡み合わせてウェッブとしたものが挙げられる。
【００６９】
＜人造皮革＞
本発明に係るシンジオタクチックプロピレン系重合体組成物は人造皮革として用い得る。人造皮革は、自動車（二輪含む）、スポーツ、家電、文具、雑貨、家具、衣料、園芸、建材分野で使用され得る。
【００７０】
具体的には、自動車の床材、天井材、インストルメントパネル、ドアトリム、内装シート、座席レザー、シートバック、自転車サドル、デッキボード、床マット、滑り止めマット、レジャー用シート、ガスケット、防水シート、椅子表皮、鞄、ランドセル、陸上競技用シューズやマラソンシューズ、ランニング用シューズ、バスケットシューズ、テニスシューズ、ゴルフシューズ、ウォーキングシューズ、ジャンバー、コート、安全ウェア、手袋、スキーウェア、防寒用登山服、帯、たすき、リボン、携帯電話ストラップ、スイッチプレート、ジャケット、ネームタグ、ゴルフバッグ、時計ベルト、鞄グリップ、ゴルフクラブグリップ、ブーツ、手帳カバー、ブックカバー、キーホルダー、灰皿ケース、タバコケース、携帯ケース、ペンケース、ペングリップ、財布、名刺入れ、定期入れ、畳表裏、壁紙、ショルダー紐、サンダル、スリッパ、ボート、ウォータベッド、テント生地、アルバム、アドレス帳カバー、介護用品（ベッドカバー）、野球ボール、バスケットボール、ハンドボール、ドッジボール、テーブルクロス、アコーディオンカーテン、照明器具、ぬいぐるみ、下敷き、机カバー、額縁、馬具、ベルト、帽子、手袋、パラシュート、カヤック、ソファ、クッションカバー、ボール表皮、マウスパッド、ワッペン、バッジ、ブレス
レット、ネックレス、収納ボックス、温室用シート、箪笥、テーブル、ティッシュボックスが挙げられるが上記に限定されない。
【００７１】
耐摩耗性、耐傷付性などに優れる点や耐水性や軽量化、良リサイクル性の観点から、自動車の床材、天井材、インストルメントパネル、ドアトリム、内装シート、座席レザーなど自動車内装部材用途に特に適する。
【００７２】
また、耐水性、軽量性、匂いや色移りがないことからマット、畳表裏、ランニングシューズ、登山靴、ボール、カヤック、スキーウェアなどのスポーツ用品に特に適する。
【実施例】
【００７３】
以下、実施例に基づいて本発明をさらに具体的に説明するが、本発明はこれらの実施例に限定されるものではない。
【００７４】
なお、実施例および比較例における物性値等は、以下の方法により測定した。
【００７５】
（１）極限粘度［η］（ｄｌ／ｇ）
デカリン溶媒を用いて、１３５℃で測定した値である。すなわち重合パウダー、ペレットまたは樹脂塊約２０ｍｇをデカリン１５ｍｌに溶解し、１３５℃のオイルバス中で比粘度ηspを測定した。このデカリン溶液にデカリン溶媒を５ｍｌ追加して希釈後、同様にして比粘度ηspを測定する。この希釈操作をさらに２回繰り返し、濃度（Ｃ）を０に外挿した時のηsp／Ｃの値を極限粘度として求めた（下式参照）。
【００７６】
［η］＝ｌｉｍ（ηsp／Ｃ） （Ｃ→０）
（２）分子量分布（Ｍｗ／Ｍｎ）
分子量分布（Ｍｗ／Ｍｎ）は、Ｗａｔｅｒｓ社製ゲル浸透クロマトグラフＡｌｌｉａｎｃｅ ＧＰＣ−２０００型を用い、以下のようにして測定した。分離カラムは、ＴＳＫｇ
ｅｌ ＧＮＨ６- ＨＴを２本およびＴＳＫｇｅｌ ＧＮＨ６- ＨＴＬを２本であり、カラムサイズはいずれも直径７．５ｍｍ、長さ３００ｍｍであり、カラム温度は１４０℃とし、移動相にはｏ-ジクロロベンゼン（和光純薬工業）および酸化防止剤としてＢＨＴ（武田
薬品）０．０２５重量％を用い、１．０ｍｌ／分で移動させ、試料濃度は１５ｍｇ/１０
ｍＬとし、試料注入量は５００マイクロリットルとし、検出器として示差屈折計を用いた。標準ポリスチレンは、分子量がＭｗ＜１０００およびＭｗ＞４×１０6 については東ソー社製を用い、１０００≦Ｍｗ≦４×１０6 についてはプレッシャーケミカル社製を用いた。
【００７７】
（３）重合体中のエチレン、プロピレン、α−オレフィン含量
エチレン、プロピレン、α−オレフィン含量の定量化は日本電子（株）製ＪＮＭ ＧＸ-４００型ＮＭＲ測定装置を用いて、下記のように測定した。試料０．３５ｇをヘキサクロロブタジエン２．０ｍｌに加熱溶解させる。この溶液をグラスフィルター（Ｇ２）で濾過した後、重水素化ベンゼン０．５ｍｌを加え、内径１０ｍｍのＮＭＲチューブに装入して、１２０℃で13Ｃ・ＮＭＲ測定を行う。積算回数は、８,０００回以上とする。得られた13Ｃ・ＮＭＲスペクトルにより、エチレン、プロピレン、α−オレフィンの組成を定量化
した。
【００７８】
（４）立体規則性（ｒｒｒｒペンタッドおよびｒｒトライアッド）
上記同条件で13Ｃ・ＮＭＲ測定にて定量化した。
【００７９】
ペンタッド分率（ｒｒｒｒ分率）は、13Ｃ・ＮＭＲスペクトルにおけるＰrrrr（プロピレン単位が５単位連続してシンジオタクチック結合した部位における第３単位目のメチル
基に由来する吸収強度）およびＰｗ（プロピレン単位の全メチル基に由来する吸収強度）の吸収強度から下記式（１）により求められる。
【００８０】
ｒｒｒｒ分率（％）＝１００×Ｐrrrr／Ｐｗ…（１）
トライアッド分率（ｒｒ分率）は、13Ｃ・ＮＭＲスペクトルにおけるＰrr（プロピレン単位が３単位連続してシンジオタクチック結合した部位における第２単位目のメチル基に由来する吸収強度）およびＰｗ（プロピレン単位の全メチル基に由来する吸収強度）の吸収強度から下記式（２）により求められる。
【００８１】
ｒｒ分率（％）＝１００×Ｐrr／Ｐｗ…（２）
（５）シンジオタクチックプロピレン・α‐オレフィン共重合体（Ａ）のガラス点移転（Ｔｇ）、融点（Ｔｍ）および融解熱量（Ｊ／ｇ）
セイコ-インスツルメンツ社製ＤＳＣを用い、測定用アルミパンに約５ｍｇの試料をつ
めて、１００℃／ｍｉｎで２００℃まで昇温し、２００℃で５分間保持した後、１０℃／ｍｉｎで-１５０℃まで降温し、ついで１０℃／ｍｉｎで２００℃まで昇温した吸熱曲線
より求めた。
【００８２】
（６）シンジオタクチックプロピレン重合体（Ｂ）の融点（Ｔｍ）
パーキンエルマー社製ＤＳＣＰｙｒｉｓ１またはＤＳＣ７を用い、窒素雰囲気下（２０ｍｌ／ｍｉｎ）、約５ｍｇの試料を２００℃まで昇温・１０分間保持した後、１０℃／分で３０℃まで冷却した。３０℃で５分間保持した後、１０℃／分で２００℃まで昇温させた時の結晶溶融ピークのピーク頂点から融点を測定した。
【００８３】
（７）ＭＦＲ（ｇ／１０分）
シンジオタクチックプロピレン・α‐オレフィン共重合体（Ａ）およびシンジオタクチックプロピレン重合体（Ｂ）のＭＦＲは、ＪＩＳ Ｋ６７２１に準拠して、２３０℃で２
．１６ｋｇｆの荷重にて測定した。
【００８４】
エチレン−酢酸ビニル共重合体（Ｃ−１）およびエチレン（共）重合体（Ｃ−２−１）のＭＦＲは、ＪＩＳ  Ｋ７２１０・１９９９に準拠して、１９０℃で２．１６ｋｇｆの荷重にて測定した。
【００８５】
（８）耐油性測定用プレスシートの作製法
２００℃に設定した神藤金属工業社製油圧式熱プレス機を用い、シンジオタクチックプロピレン系重合体組成物を用い、１ｍｍ厚のプレスシートを成形した。このとき余熱を５〜７分程度し、１０ＭＰａで１〜２分間加圧した後、２０℃に設定した別の神藤金属工業社製油圧式熱プレス機を用い、１０ＭＰａで圧縮し、５分程度冷却して測定用試料を作成した。熱板として５ｍｍ厚の真鍮板を用いた。上記方法により作製したサンプルを用いて耐油性試験試料に供した。
【００８６】
（９）耐油性
ＪＩＳ３号油に、３ｃｍ角の１ｍｍの厚さの前記記載のプレスシートを浸漬させて、７０℃で７２時間保持し、浸漬前後の体積変化率ΔＶ（％）および質量変化率ΔＷ（％）を測定した。
【００８７】
また、流動パラフィンオイル（軽質）（ナカライテスク社製  ナカライ規格特級ＧＲ商品コード２６１３２−３５  ＣＡＳ  Ｎｏ.；８０１２−９５−１）に、３ｃｍ角の１ｍ
ｍの厚さの前記記載のプレスシートを浸漬させて、８０℃で２４時間保持し、浸漬前後の体積変化率ΔＶ（％）および質量変化率ΔＷ（％）を測定した。
【００８８】
（１０）学振摩耗後のグロス変化率（％）
東洋精機製、学振摩耗試験機を用いて、厚さ３００μｍの試験片を用いて、４５Ｒ、ＳＵＳ製の摩耗圧子４７０ｇの先端を綿帆布＃１０に覆い、これを２３℃、往復回数１００回、往復速度３３回／分、ストローク１００ｍｍで試料を摩耗させ、その前後のグロス変化率Δグロス（入射角度：６０度）を以下のようにして求めた。
【００８９】
Δグロス＝（摩耗前のグロス-摩耗後のグロス）／摩耗前のグロス×１００
（１１）テーバー摩耗量
テーバー摩耗試験機を用いて、厚さ３００μｍの試験片を用いて、荷重５００ｇ、ＣＳ＃１０の摩耗輪を用い、これを２３℃、回転回数５００回、回転速度７０回／分で試料を摩耗させ、その前後の質量変化で摩耗量を測定した。
【００９０】
（１２）密度（ｋｇ／ｍ3）
密度測定は、ＡＳＴＭ Ｄ１５０５に準拠して測定した。
【００９１】
（１３）カレンダー加工性評価
シンジオタクチックポリプロピレン系組成物を用いて、カレンダー成形を実施した。ロール径６インチの逆Ｌ型カレンダー成形機を用い、ロール温度は１６５℃とし、厚み３００μｍのシートを作成した。
【００９２】
溶融性、離ロール性、搬送時垂れ各項目を評価した。実用上問題ないものを○、実用上問題あるものを×として目視評価した。
【００９３】
＜シンジオタクチックプロピレン・α‐オレフィン共重合体（Ａ）の重合＞
〔シンジオタクチックプロピレン・エチレン共重合体（ａ−１）〕
減圧乾燥および窒素置換してある１．５リットルのオートクレーブに、常温でヘプタンを７５０ｍｌ加え、続いてＴＩＢＡの１．０ミリモル／ｍｌトルエン溶液をアルミニウム原子に換算してその量が０．３ミリモルとなるように０．３ｍｌ加え、撹拌下にプロピレンを５０．７リットル（２５℃、１気圧）挿入し、昇温を開始し３０℃に到達させた。その後、系内をエチレンで５．５ｋｇ／ｃｍ2Ｇとなるように加圧し、公知の方法で合成し
たジフェニルメチレン（シクロペンタジエニル）（フルオレニル）ジルコニウムジクロリドのヘプタン溶液（０．０００２ｍＭ／ｍｌ）を３．７５ｍｌ、トリフェニルカルベニウムテトラ（ペンタフルオロフェニル）ボレートのトルエン溶液（０．００２ｍＭ／ｍｌ）を２．０ｍｌ加え、プロピレンとエチレンの共重合を開始させた。この時の触媒濃度は、全系に対してジフェニルメチレン（シクロペンタジエニル）フルオレニルジルコニウムジクロリドが０．００１ミリモル／リットル、トリフェニルカルベニウムテトラ（ペンタフルオロフェニル）ボレートが０．００４ミリモル／リットルであった。
【００９４】
重合中、エチレンを連続的に供給することにより、内圧を５．５ｋｇ／ｃｍ2Ｇに保持
した。重合を開始して３０分後、メチルアルコールを添加することにより重合反応を停止した。脱圧後、ポリマー溶液を取り出し、このポリマー溶液に対して、「水１リットルに対して濃塩酸５ｍｌを添加した水溶液」を１：１の割合で用いてこのポリマー溶液を洗浄し、触媒残渣を水相に移行させた。この触媒混合溶液を静置したのち、水相を分離除去しさらに蒸留水で２回洗浄し、重合液相を油水分離した。次いで、油水分離された重合液相を３倍量のアセトンと強撹拌下に接触させ、共重合体を析出させたのち、アセトンで十分に洗浄し固体部（共重合体）を濾過により採取した。窒素流通下、１３０℃、３５０ｍｍＨｇで１２時間乾燥した。
【００９５】
以上のようにして得られたシンジオタクチックプロピレン・エチレン共重合体（ａ−１）の収量は５０ｇであり、１３５℃デカリン中で測定した極限粘度［η］は２．４ｄｌ／
ｇであり、ＭＦＲ（ＪＩＳ Ｋ６７２１、２３０℃、２．１６ｋｇ荷重）は２．０ｇ/１０分であった。ガラス転移温度（Ｔｇ）は−２８℃であり、−１５０〜２００℃の範囲において、結晶の融解熱量が１Ｊ／ｇ以上の融解ピークが観測されなかった。
【００９６】
組成はプロピレンから導かれる繰返し単位が７６．０モル％、エチレンから導かれる繰返し単位が２４．０モル％であり、ＧＰＣにより測定した分子量分布（Ｍｗ／Ｍｎ)は２
．９であった。
【００９７】
〔シンジオタクチックプロピレン・ブテン・エチレン共重合体（ａ−２）〕
充分に窒素置換した２０００ｍｌの重合装置に、８３３ｍｌの乾燥ヘキサン、１-ブテ
ン１２０ｇとトリイソブチルアルミニウム（１．０ｍｍｏｌ）を常温で仕込んだ後、重合装置内温を６０℃に昇温し、プロピレンで系内の圧力を０．３３ＭＰａになるように加圧した後に、エチレンで、系内圧力を０.６３ＭＰａに調整した。次いで、ジ(ｐ−クロロフェニル)メチレン(シクロペンタジエニル)(オクタメチルオクタヒドロジベンゾフルオレニル)ジルコニウムジクロリド０．００２ｍｍｏｌとアルミニウム換算で０．６ｍｍｏｌの
メチルアルミノキサン（東ソー・ファインケム社製）を接触させたトルエン溶液を重合器内に添加し、内温６０℃、系内圧力を０.６３ＭＰａにエチレンで保ちながら２０分間重
合し、２０ｍｌのメタノールを添加し重合を停止した。脱圧後、２Ｌのメタノール中で重合溶液から重合体を析出し、真空下１３０℃、１２時間乾燥した。得られたシンジオタクチックプロピレン・ブテン・エチレン共重合体（ａ−２）は、９７ｇであり、１３５℃デカリン中で測定した［η］＝２．３（ｄｌ/ｇ）であった。ＭＦＲ（ＪＩＳ  Ｋ６７２１
、２３０℃、２．１６ｋｇ荷重）は１．３ｇ/１０分であった。ＤＳＣより得られたガラ
ス転移点は−２３．８℃であり、−１５０〜２００℃の範囲において、結晶の融解熱量が１Ｊ／ｇ以上の融解ピークが観測されなかった。
【００９８】
組成はプロピレンから導かれる繰返し単位が６２モル％、エチレンから導かれる繰返し単位が１０モル％、ブテンから導かれる繰返し単位が２８モル％であった。
【００９９】
＜シンジオタクチックプロピレン重合体（Ｂ）の重合＞
〔シンジオタクチックプロピレン単独重合体（ｂ−１）〕
充分に窒素置換した内容量５００ｍｌのガラス製オートクレーブにトルエン２５０ｍｌを装入し、プロピレンを１５０リットル／時間の量で流通させ、２５℃で２０分間保持させておいた。一方、充分に窒素置換した内容量３０ｍｌの枝付きフラスコにマグネチックスターラーを入れ、これにメチルアルミノキサンのトルエン溶液（Ａｌ＝１．５３ｍｏｌ／ｌ）を５．００ｍｍｏｌ、次いでジベンジルメチレン(シクロペンタジエニル)(３,６-
ジ-ｔｅｒｔ-ブチルフルオレニル)ジルコニウムジクロリドのトルエン溶液５．０μｍｏ
ｌを加え、２０分間攪拌した。この溶液を、プロピレンを流通させておいたガラス製オートクレーブのトルエンに加え、重合を開始した。プロピレンガスを１５０リットル／時間の量で連続的に供給し、常圧下、２５℃で４５分間重合を行った後、少量のメタノールを添加し重合を停止した。ポリマー溶液を大過剰のメタノールに加え、重合体を析出させ、８０℃で１２時間、減圧乾燥を行った結果、重合体２．３８ｇが得られた。重合活性は０．６３ｋｇ-ＰＰ／ｍｍｏｌ-Ｚｒ・ｈｒであり、得られたシンジオタクチックプロピレン単独重合体（ｂ−１）の［η］は１．９ｄｌ／ｇ、Ｔｍ＝１５８℃（Ｔｍ１＝１５２℃、Ｔｍ２＝１５８℃）であり、ペンタッド分率（ｒｒｒｒ分率）は９３．５％であり、Ｍｗ／Ｍｎ＝２．０であった。ＭＦＲ（ＪＩＳ  Ｋ６７２１、２３０℃、２．１６ｋｇ荷重）は６．０ｇ/１０分であった。
【０１００】
＜エチレン・酢酸ビニル共重合体（Ｃ‐１）＞
〔エチレン・酢酸ビニル共重合体（ｃ−１１）
三井-デュポンポリケミカル株式会社製  商品名  エバフレックスＥＶ２７０〔酢酸ビ
ニル２８重量％、ＭＦＲ(ＪＩＳ  Ｋ７２１０・１９９９)１．０ｇ／１０分〕。
【０１０１】
〔エチレン・酢酸ビニル共重合体（ｃ−１２）
三井-デュポンポリケミカル株式会社製  商品名  エバフレックスＥＶ３６０〔酢酸ビ
ニル２５重量％、ＭＦＲ(ＪＩＳ  Ｋ７２１０・１９９９)２．０ｇ／１０分〕。
【０１０２】
〔エチレン・酢酸ビニル共重合体（ｃ−１３）
三井-デュポンポリケミカル株式会社製  商品名  エバフレックスＥＶ５６０〔酢酸ビ
ニル１４重量％、ＭＦＲ(ＪＩＳ  Ｋ７２１０・１９９９)３．５ｇ／１０分〕。
【０１０３】
＜エチレン（共）重合体（Ｃ−２−１）＞
〔エチレン・α-オレフィン共重合体（c−２２）
三井化学株式会社製  商品名  タフマーＡ４０８５〔ＭＦＲ(ＪＩＳ  Ｋ７２１０・１
９９９)３．６ｇ／１０分、密度８８５ｋｇ/ｍ3〕。
【０１０４】
〔エチレン・α-オレフィン共重合体（c−２３）
三井化学株式会社製  商品名  タフマーＡ４０５０Ｓ〔ＭＦＲ(ＪＩＳ  Ｋ７２１０・
１９９９)３．６ｇ／１０分、密度８６４ｋｇ/ｍ3〕。
【０１０５】
＜アイソタクチックポリプロピレン（c−２−２）＞
〔アイソタクチックプロピレン・エチレンランダム共重合体（Ｃ−２４）
株式会社プライムポリマー製  商品名  プライムポリプロ  Ｆ２１９ＤＡ〔ＭＦＲ(Ｊ
ＩＳ Ｋ７２１０、２３０℃、２．１６ｋｇ荷重)８．０ｇ／１０分、密度９１０ｋｇ/ｍ3〕。
【０１０６】
［実施例１〜１２］
前記記載のシンジオタクチックプロピレン・α‐オレフィン共重合体（Ａ）、シンジオタクチックプロピレン重合体（Ｂ）、エチレン・酢酸ビニル共重合体（Ｃ‐１）、エチレン（共）重合体（Ｃ−２−１）、アイソタクチックポリプロピレン（Ｃ−２−２）を表１記載の比率で配合し、カレンダー成形でシート成形してシート物性および成形加工性を表１‐１および表１‐２に記載した。
【０１０７】
【表１】
2010229391.tif 000002
【０１０８】
【表２】
2010229391.tif 000003
【０１０９】
［比較例１〜６］
＜アイソタクチックプロピレン・α‐オレフィン共重合体(Ａ')の重合＞
〔アイソタクチックプロピレン・ブテン・エチレン共重合体（ａ'−1）〕
充分に窒素置換した４０００ｍｌの重合装置に、１８３４ｍｌの乾燥ヘキサン、１−ブテン１２０ｇとトリイソブチルアルミニウム（１．０ｍｍｏｌ）を常温で仕込んだ後、重合装置内温を６０℃に昇温し、プロピレンで系内の圧力を０．５６ＭＰａになるように加圧した後に、エチレンで、系内圧力を０．７ＭＰａに調整した。次いで、合成例１にて合成したジフェニルメチレン(３-ｔｅｒｔ-ブチル‐５‐メチル−シクロペンタジエニル)(
２，７‐ジ‐ｔｅｒｔ‐ブチル−フルオレニル)ジルコニウムジクロリド０．００１ｍｍ
ｏｌとアルミニウム換算で０．３ｍｍｏｌのメチルアルミノキサン（東ソー・ファインケム社製）を接触させたトルエン溶液を重合器内に添加し、内温６０℃、系内圧力を０．７５ＭＰａにエチレンで保ちながら２０分間重合し、２０ｍｌのメタノールを添加し重合を
停止した。脱圧後、４Ｌのメタノール中で重合溶液から共重合体を析出し、真空下１３０℃、１２時間乾燥した。得られたアイソタクチックプロピレン・ブテン・エチレン共重合体（ｃ２）は、１０２．５ｇであり、ＭＦＲ（ＪＩＳ  Ｋ６７２１、２３０℃、２．１６ｋｇ荷重）が７．１ｇ／１０分であった。組成はプロピレンから導かれる繰返し単位が６２モル％、エチレンから導かれる繰返し単位が１０モル％、１‐ブテンから導かれる繰返し単位が２８モル％であった。
【０１１０】
＜シンジオタクチックプロピレン重合体(Ｂ')の重合＞
〔シンジオタクチックプロピレン単独重合体（ｂ'−１）〕
特開平２−２７４７６３号公報に記載の方法に従い、ジフェニルメチレン（シクロペンタジエニル）フルオレニルジルコニウムジクロライドおよびメチルアルミノキサンからなる触媒を用いて、水素の存在下でプロピレンの塊状重合法によってシンジオタクチックプロピレン単独重合体（ｂ−２）を得た。得られたシンジオタクチックプロピレン単独重合体（ｂ−２）のＭＦＲ（ＪＩＳ  Ｋ６７２１、２３０℃、２．１６Kg荷重）は、４．４ｇ／１０分であり、ＧＰＣに よる分子量分布は２．３であり、13Ｃ・ＮＭＲによって測定
されたシンジオタクチックプロピレン重合体（ｂ−２）トライアッド分率（ｒｒ分率）は８２％であり、示差走査熱量分析で測定したＴｍは１２７℃であり、Ｔｃは５７℃であった。
【０１１１】
シンジオタクチックプロピレン・α‐オレフィン共重合体（Ａ）、アイソオタクチックプロピレン・α‐オレフィン共重合体（Ａ'）、シンジオタクチックプロピレン重合体（
Ｂ'）、エチレン・酢酸ビニル共重合体（Ｃ‐１）、エチレン（共）重合体（Ｃ−２−１
）、アイソタクチックポリプロピレン（Ｃ−２−２）を表２記載の比率で配合し、カレンダー成形でシート成形してシート物性および成形加工性を表２に記載した。
【０１１２】
ポリ塩化ビニルおよびポリウレタンのカレンダー成形シートの物性および成形加工性を表２に記載した。
【０１１３】
【表３】
2010229391.tif 000004
【産業上の利用可能性】
【０１１４】
本発明のシンジオタクチックプロピレン系重合体組成物は、カレンダー成形性に優れ、
かつ、耐摩耗性、耐傷付性などに優れるとともに、匂い、色移りなどが改良された人造皮革用シートに好適なシンジオタクチックプロピレン系重合体組成物および成形体、積層シート/フィルムとして、前記人造皮革の項に記載した種々の用途に用い得る。
【手続補正書】
【提出日】平成22年8月27日(2010.8.27)
【手続補正１】
【補正対象書類名】明細書
【補正対象項目名】０１０７
【補正方法】変更
【補正の内容】
【０１０７】
【表１】
2010229391.tif 000005
【手続補正２】
【補正対象書類名】明細書
【補正対象項目名】０１０８
【補正方法】変更
【補正の内容】
【０１０８】
【表２】
2010229391.tif 000006